(57)【特許請求の範囲】
【請求項１】
導電性基体上に感光層を有し、該感光層が少なくとも光導電材料としてのチタニルオキシフタロシアニンを含有する電子写真用感光体において、
前記感光層がオルトフタロジニトリル５量体を含有し、前記チタニルオキシフタロシアニンを含有する層における該オルトフタロジニトリル５量体の含有量が、該チタニルオキシフタロシアニン１ｍｏｌに対して１００ｎｍｏｌ以上３００ｍｍｏｌ以下であることを特徴とする電子写真用感光体。
【請求項２】
導電性基体上に光導電材料を含有する塗布液を塗布して感光層を形成する工程を含む電子写真用感光体の製造方法において、
前記塗布液がチタニルオキシフタロシアニンとオルトフタロジニトリル５量体とを含有し、該塗布液中の該オルトフタロジニトリル５量体の含有量が、該チタニルオキシフタロシアニン１ｍｏｌに対して１００ｎｍｏｌ以上３００ｍｍｏｌ以下であることを特徴とする電子写真用感光体の製造方法。
【発明の詳細な説明】
【０００１】
【発明の属する技術分野】
本発明は、電子写真方式のプリンター、複写機、ファクシミリなどに用いられる電子写真用感光体（以下、単に「感光体」とも称する）に関し、詳しくは、感光層における光導電性材料の改良により優れた保持率を有する電子写真用感光体およびその製造方法に関する。
【０００２】
【従来の技術】
電子写真用感光体には暗所で表面電荷を保持する機能、光を受容して電荷を発生する機能、同じく光を受容して電荷を輸送する機能が要求され、一つの層でこれらの機能を併せ持ったいわゆる単層型感光体と、主として電荷発生に寄与する層と暗所での表面電荷の保持および光受容時の電荷輸送に寄与する層とに機能分離した層を積層した積層型感光体とがある。
【０００３】
これらの電子写真用感光体を用いた電子写真法による画像形成には、例えば、カールソン方式が適用される。この方式での画像形成は暗所での感光体へのコロナ放電による帯電、帯電された感光体表面上への原稿の文字や絵などの静電潜像の形成、形成された静電潜像のトナーによる現像、現像されたトナー像の紙などの支持体への転写定着により行われ、トナー像転写後の感光体は除電、残留トナーの除去、光除電などを行った後、再使用に供される。
【０００４】
従来より、上述の電子写真用感光体の感光材料（光導電性材料）としては、セレン（Ｓｅ）、セレン合金、酸化亜鉛（ＺｎＯ）あるいは硫化カドミウム（ＣｄＳ）などの無機光導電性物質を樹脂結着剤中に分散させたものの他に、ポリ−Ｎ−ビニルカルバゾール、ポリビニルアントラセン、フタロシアニン化合物またはビスアゾ化合物などの有機光導電性物質を樹脂結着剤中に分散させたもの、あるいは真空蒸着させたものなどが知られている。
【０００５】
かかる電子写真用感光体を用いた電子写真応用装置においては、近年のデジタル化技術の発展に伴い、レーザープリンター、レーザーファクシミリ、デジタル複写機等のデジタル方式の記録装置が広く実用化されている。これらの装置の多くは半導体レーザー光を感光体に照射する潜像形成方式を採用しているため、装置の小型化や低コスト化のために７５０ｎｍ以上の長波長領域で発振波長を有する光源が用いられ、使用する感光体としては７５０〜８５０ｎｍの長波長領域で高感度であることが要求される。このような光感度特性の要求から、近年では光導電性材料として、従来多用されていた無機顔料に代えて、上述のようなスクエアリウム系顔料、フタロシアニン系顔料、ピリリウム系顔料、ペリレン系顔料、アゾ系顔料等の有機材料が用いられることが多くなってきている。
【０００６】
特に、フタロシアニン系顔料は、比較的長波長領域まで高感度特性を有すると共に、その中心金属や結晶形の種類によって種々の光導電特性を発現するため、レーザー光を光源とした感光体では多く採用されている。例えば、２価のフタロシアニンとしては、ε型銅フタロシアニンやγ型無金属フタロシアニン等、また３価、４価の金属フタロシアニンとしては、クロロアルミニウムフタロシアニン、クロロアルミニウムフタロシアニンクロライド、チタニルオキシフタロシアニン（ＴｉＯＰｃ）、クロロインジウムフタロシアニン等が挙げられ、さらに、第ＩＶ族金属としてのチタン（Ｔｉ）、スズ（Ｓｎ）、鉛（Ｐｂ）等を含有する各種フタロシアニンが挙げられる。また、これらのフタロシアニンに溶剤や溶剤蒸気処理を行い、または、昇華処理による高感度化、各種の置換基導入や誘導体化、さらにはダイマー化、トリマー化等を行うことによって、長波長化、高感度化する方法が報告されている。
【０００７】
【発明が解決しようとする課題】
上述のように、フタロシアニン化合物を電子写真用感光体の感光材料として用いることは公知であり、またその精製についても種々検討されてきているが、フタロシアニン化合物に含まれる不純物のうちで、電子写真用感光体の特性に関係する物質が、必ずしも明確になっていないのが現状であった。即ち、フタロシアニン化合物については、これまでに、種々の精製法や、フタロニトリル化合物の重合物の種々の検討例が提示されてきているが、その含有物質やフタロシアニン化合物の合成時に生じる不純物と、電子写真特性、特には、暗所での帯電保持率に対する影響が必ずしも明確ではなかった。
【０００８】
そこで本発明の目的は、かかる関係を明らかにして、電子写真特性、特に帯電保持率に優れた電子写真用感光体と、特に保持率に優れた塗布液を用いる電子写真用感光体の製造方法を提供することにある。
【０００９】
【課題を解決するための手段】
本発明者らは、上記課題を解決すべく、フタロシアン化合物のうちでも特にチタニルオキシフタロシアニンに注目して、これについて鋭意検討した結果、感光体中のチタニルオキシフタロシアニンを含有する層における、同じ中心元素を持つオルトフタロジニトリルの５量体化合物の含有量を特定範囲内にしたところ、保持率が大幅に上昇することを見出して、本発明を完成するに至った。
【００１０】
即ち、本発明の電子写真用感光体は、導電性基体上に感光層を有し、該感光層が少なくとも光導電材料としてのチタニルオキシフタロシアニンを含有する電子写真用感光体において、
前記感光層がオルトフタロジニトリル５量体を含有し、前記チタニルオキシフタロシアニンを含有する層における該オルトフタロジニトリル５量体の含有量が、該チタニルオキシフタロシアニン１ｍｏｌに対して１００ｎｍｏｌ以上３００ｍｍｏｌ以下であることを特徴とするものである。
【００１１】
また一方、本発明者らは、導電性基体上に光導電材料を含有する塗布液を塗布して感光層を形成する工程を包含する電子写真用感光体の製造方法において、前記塗布液として、オルトフタロジニトリル５量体を一定量含有する塗布液を用いたところ、製造される電子写真用感光体の保持率が大幅に向上することを見出して、本発明を解決するに至った。
【００１２】
即ち、本発明の電子写真用感光体の製造方法は、導電性基体上に光導電材料を含有する塗布液を塗布して感光層を形成する工程を含む電子写真用感光体の製造方法において、
前記塗布液がチタニルオキシフタロシアニンとオルトフタロジニトリル５量体とを含有し、該塗布液中の該オルトフタロジニトリル５量体の含有量が、該チタニルオキシフタロシアニン１ｍｏｌに対して１００ｎｍｏｌ以上３００ｍｍｏｌ以下であることを特徴とするものである。
【００１３】
【発明の実施の形態】
以下、本発明の感光体の実施の形態を、図面に基づいて説明する。
電子写真用感光体は、一般に導電性基体上に感光層を形成した構造を基本構造とし、所謂負帯電積層型感光体と、正帯電積層型感光体と、正帯電単層型感光体とに大別される。本発明の感光体における前記感光層は、単層型および積層型の双方を含むものであり、いずれかに限定されるものではないが、説明上の便宜のため、以下、本発明の感光体を、負帯電積層型感光体を例に取り具体的に説明する。
【００１４】
図２に示す負帯電積層型感光体においては、導電性基体１上に形成された下引き層２の上に、さらに感光層３が積層されている。かかる感光層３は、電荷発生層４と電荷輸送層５とに機能分離した層を積層して形成された機能分離型である。
【００１５】
導電性基体１は感光体の電極としての役目と同時に他の各層の支持体としての役目も持っており、円筒状、板状、フィルム状のいずれでもよく、材質的にはアルミニウム、ステンレス鋼、ニッケルなどの金属、あるいはガラス、樹脂などの上に導電処理を施したものでもよい。
【００１６】
下引き層２は、導電性基体から感光層への不要な電荷の注入防止、基体表面の欠陥被覆、感光層の接着性の向上などの目的で必要に応じて設けることができるものであり、アルコール可溶ポリアミド、溶剤可溶芳香族ポリアミド、熱硬化型ウレタン樹脂等の樹脂を主成分とする層や、アルマイト等の酸化皮膜などからなる。アルコール可溶ポリアミドとしては、例えば、ナイロン６、ナイロン８、ナイロン１２、ナイロン６６、ナイロン６１０、ナイロン６１２などの共重合化合物や、Ｎ−アルキル変性またはＮ−アルコキシアルキル変性ナイロンなどが好ましく、これらの具体的な化合物としては、アミランＣＭ８０００（東レ（株）製、６／６６／６１０／１２共重合ナイロン）、エルバマイド９０６１（デュポン・ジャパン（株）製、６／６６／６１２共重合ナイロン）、ダイアミドＴ−１７０（ダイセル−ヒュルス（株）製、ナイロン１２主体共重合ナイロン）等を挙げることができる。
【００１７】
また、下引き層２中には、ＴｉＯ２、ＳｎＯ２、アルミナ、炭酸カルシウム、シリカなどの無機微粉末等を用いることができる。
【００１８】
電荷発生層４は、有機光導電性物質を真空蒸着するか、または有機光導電性物質の粒子を樹脂結着剤中に分散させた材料を塗布して形成され、光を受容して電荷を発生する。また、電荷発生層は電荷発生物質を主体としてこれに電荷輸送物質等を添加して使用することも可能である。電荷発生層はその電荷発生効率が高いことと同時に発生した電荷の電荷輸送層への注入性が重要であり、電場依存性が少なく低電場でも注入のよいことが望ましい。また、電荷発生層上には電荷輸送層が積層されるので、その膜厚は電荷発生物質の光吸収係数により決まり、一般的には５μｍ以下であり、好適には１μｍ以下である。
【００１９】
本発明に係る電荷発生層４には、電荷発生物質として、少なくともチタニルオキシフタロシアニンが含まれている必要があるが、他の電荷発生物質、例えば各種アゾ、キノン、インジゴ、シアニン、スクアリリウム、アズレニウム化合物などの顔料や染料を併用することもできる。
【００２０】
また、本発明の感光体は、上記チタニルオキシフタロシアニンを含有する層中に、チタニルオキシフタロシアニンと同じ中心元素を持つオルトフタロジニトリル５量体を、チタニルオキシフタロシアニン１ｍｏｌに対して１００ｎｍｏｌ以上３００ｍｍｏｌ以下、好適には２００ｎｍｏｌ以上２００ｍｍｏｌ以下の含有量で含有する。尚、ここでチタニルオキシフタロシアニンを含有する層とは、積層型感光体の場合には電荷発生層４であり、単層型感光体の場合には感光層である。このようにすることで感光体の保持率が大幅に向上する作用メカニズムは必ずしも明確ではないが、以下のように考えることもできる。即ち、オルトフタロジニトリル５量体の含有量が１００ｎｍｏｌ未満では、チタニルオキシフタロシアニンが純粋すぎて結晶が成長しすぎるか、または、分散性が低下して保持率低下の原因となり、一方、含有量が３００ｍｍｏｌを超えると、オルトフタロジニトリル５量体の存在がチタニルオキシフタロシアニンの結晶配列を乱しすぎるか、または、オルトフタロジニトリル５量体化合物そのものの作用が、保持率低下の原因となると考えることもできる。
【００２１】
本発明で使用しうる上記チタニルオキシフタロシアニンの合成方法は公知であり、例えば、PHTHALOCYANINES C.C.Leznoff et al.,1989（VCH Publishers. Inc.）または THE PHTHALOCYANINES F.H.Moser.et al.,1983（CRC Press）等に開示された手法に従い合成することができる。また、本発明に係る上記チタニルオキシフタロシアニンは、オルトフタロジニトリルを出発原料の一つとして合成されてなるものであってもよく、その場合には、合成時に副生したオルトフタロジニトリル５量体化合物をそのまま用いることもできる。
【００２２】
本発明に係るチタニルオキシフタロシアニンおよびオルトフタロジニトリル５量体の検出方法としては、マトリックス支援レーザー脱離イオン化飛行時間型質量分析法（以下、「ＭＡＬＤＩ−ＴＯＦ−ＭＳ法」と略称する）、電界放射型質量分析法、高速原子衝撃質量分析法、電子衝撃イオン化質量分析法等を用いることができる。
【００２３】
チタニルオキシフタロシアニンおよびオルトフタロジニトリル５量体は吸光係数が大きいため、ＭＡＬＤＩ−ＴＯＦ−ＭＳ法を用いる場合には、粒子径４００ｎｍ未満の微粉末の状態、４００ｎｍ未満の微粉末のみを有機溶媒に分散または溶解させた後に適当な方法で乾固した状態、または、４００ｎｍ未満の微粉末および各種の樹脂結着剤を有機溶媒に分散もしくは溶解させた後に適当な方法で乾固した状態のいずれの試料形態においても、マトリックス化合物を添加することなしに上記化合物を検出することができるだけでなく、いずれの形態についても夫々の化合物の存在比を反映した質量スペクトルを得ることができる。
【００２４】
一例として、図１に、ＭＡＬＤＩ−ＴＯＦ−ＭＳ法を用いて測定したチタニルオキシフタロシアニンのＭＡＬＤＩ−ＴＯＦ−ＭＳスペクトルを示す。このスペクトルにおいては、質量数５７６のチタニルオキシフタロシアニンの他にも、質量数７０４のオルトフタロジニトリル５量体化合物イオンが検出されている。例えば、ＭＡＬＤＩ−ＴＯＦ−ＭＳ装置としての島津製作所製 Kompact MALDI IV を用いた場合においては、照射レーザー強度を増進することにより、チタニルオキシフタロシアニン１ｍｏｌに対して３００μｍｏｌ以上のオルトフタロジニトリル５量体を検出することができた。尚、かかる成分は、昇華法により除去することも可能である。
【００２５】
電荷発生層用の樹脂結着剤としては、ポリカーボネート、ポリエステル、ポリアミド、ポリウレタン、エポキシ、ポリビニルブチラール、フェノキシ、シリコーン、メタクリル酸エステルの重合体および共重合体、およびこれらのハロゲン化物、シアノエチル化合物等を適宜組み合わせて使用することができる。尚、電荷発生物質の使用量は、かかる樹脂結着剤１００重量部に対し、１０〜５０００重量部、好ましくは５０〜１０００重量部である。
【００２６】
電荷輸送層５は、樹脂結着剤中に電荷輸送物質、例えば、各種ヒドラゾン系化合物、スチリル系化合物、アミン系化合物およびこれらの誘導体の単独または組み合わせたものを分散させた材料からなる塗膜であり、暗所では絶縁体層として感光体の電荷を保持し、光受容時には電荷発生層から注入される電荷を輸送する機能を有する。電荷輸送層用の樹脂結着剤としては、ポリカーボネート、ポリエステル、ポリスチレン、メタクリル酸エステルの重合体、混合重合体および共重合体等が用いられるが、機械的、化学的および電気的安定性、密着性等の他に電荷輸送物質との相溶性が重要である。尚、かかる電荷輸送物質の使用量は、樹脂結着剤１００重量部に対し、２０〜５００重量部、好適には３０〜３００重量部とする。また、電荷輸送層の膜厚は、実用的に有効な表面電位を維持するためには３〜５０μｍの範囲が好ましく、より好適には１５〜４０μｍである。
【００２７】
尚、本発明の感光体においては、フタロシアニン化合物に関する以外の感光体の形成もしくは製造等のための成分、方法等は適宜好適なものを選択することができる。
【００２８】
また、本発明の感光体の製造方法においては、導電性基体上に、オルトフタロジニトリル５量体を、チタニルオキシフタロシアニン１ｍｏｌに対して１００ｎｍｏｌ以上３００ｍｍｏｌ以下の含有量で含有する塗布液を塗布して感光層を形成するが、本発明の製造方法における前記塗布液は、浸漬塗布法または噴霧塗布法等の種々の塗布方法に適用することが可能であり、いずれかの塗布方法に限定されるものではない。
【００２９】
【実施例】
以下に、本発明を、実施例を用いてより詳細に説明する。
実施例１
下引き層形成
ポリアミド樹脂（東レ（株）製アミランＣＭ８０００）７０重量部と、メタノール（和光純薬工業（株）製）９３０重量部とを混合して、下引き層塗布液を作製した。この下引き層塗布液を、アルミニウム基体上に浸漬塗布法により塗布し、乾燥後の膜厚を０．５μｍとして下引き層を形成した。
【００３０】
電荷発生層の形成
反応容器にオルトフタロジニトリル（東京化成工業製）８００ｇと、キノリン（関東化学製）１．８リットルとを加えて撹拌した。窒素雰囲気下で四塩化チタン（キシダ化学製）２９７ｇを滴下し、撹拌した。滴下後、１８０℃で１５時間加熱して、撹拌した。
【００３１】
この反応液を１３０℃まで放冷してから濾過し、Ｎ−メチル−２−ピロリジノン（関東化学製）３リットルで洗浄した。このウェットケーキを窒素雰囲気下、Ｎ−メチル−２−ピロリジノン１．８リットルにて、１６０℃で１時間、加熱、撹拌した。これを放冷し、濾過して、Ｎ−メチル−２−ピロリジノン３リットル、アセトン（関東化学製）２リットル、メタノール（関東化学製）２リットルおよび温水４リットルで順次洗浄した。
【００３２】
このようにして得られたチタニルオキシフタロシアニンウェットケーキを、さらに、水４リットル・３６％塩酸（関東化学製）３６０ｍｌの希塩酸にて、８０℃で１時間、加熱、撹拌した。これを放冷し、濾過して、温水４リットルで洗浄した後、乾燥した。これを真空昇華法により３回精製した後に、乾燥した。
【００３３】
次いで、−５℃の９６％硫酸（関東化学製）４ｋｇに、液温が−５℃を超えないように冷却、撹拌しながら前述の乾燥物２００ｇを加えた。−５℃に保持して１時間冷却し、撹拌した。水３５リットル、氷５ｋｇに、液温が１０℃を超えないように冷却、撹拌しながら、前述の硫酸溶液を加えて１時間冷却し、撹拌した。これを濾過し、温水１０リットルで洗浄した。
【００３４】
これをさらに水１０リットル、３６％塩酸７７０ｍｌの希塩酸にて、８０℃で１時間、加熱、撹拌した。これを放冷し、濾過して、温水１０リットルで洗浄した後、乾燥した。
【００３５】
これに、前記文献に従い合成したオルトフタロジニトリル５量体を、チタニルオキシフタロシアニン１ｍｏｌに対して１００ｎｍｏｌ添加した。これと水０．５リットルおよびｏ−ジクロロベンゼン（関東化学製）１．５リットルを、直径８ｍｍのジルコニアボール６．６ｋｇを入れたボールミル装置に入れ、２４時間ミリングした。これを、アセトン１．５リットル、メタノール１．５リットルで取り出し、濾過して、水１．５リットルで洗浄した後に乾燥した。
【００３６】
このオルトフタロジニトリル５量体含有チタニルオキシフタロシアニン１０重量部と、塩化ビニル系樹脂（日本ゼオン（株）製ＭＲ−１１０）１０重量部と、ジクロロメタン（和光純薬工業（株）製）６８６重量部および１，２−ジクロロエタン（和光純薬工業（株）製）２９４重量部とを混合し、超音波分散を行って、電荷発生層塗布液を作製した。この電荷発生層塗布液を浸漬塗布法によりアルミニウム基体上に塗布し、乾燥後の膜厚が０．２μｍの電荷発生層を形成した。
【００３７】
電荷輸送層の形成
４−（ジフェニルアミノ）ベンズアルデヒドフェニル（２−チエニルメチル）ヒドラゾン（富士電機（株）製）１００重量部と、ポリカーボネート樹脂（帝人化成（株）製、パンライトＫ−１３００）１００重量部と、ジクロロメタン８００重量部と、シランカップリング剤（信越化学工業（株）製、ＫＰ−３４０）１重量部と、ビス（２，４−ジ−ｔｅｒｔ−ブチルフェニル）フェニルホスホナイト（和光純薬工業（株）製）４重量部とを混合し、電荷輸送層塗布液を作製した。この電荷輸送層塗布液を、上記電荷発生層上に浸漬塗布法により塗布し、乾燥後の膜厚が２０μｍの電荷輸送層を形成して、電子写真用感光体を製造した。
【００３８】
実施例２
実施例１のオルトフタロジニトリル５量体を、チタニルオキシフタロシアニン１ｍｏｌに対して１０μｍｏｌに代えた以外は、実施例１と同様に感光体を製造した。
【００３９】
実施例３
実施例１のオルトフタロジニトリル５量体を、チタニルオキシフタロシアニン１ｍｏｌに対して１ｍｍｏｌに代えた以外は、実施例１と同様に感光体を製造した。
【００４０】
実施例４
実施例１のオルトフタロジニトリル５量体を、チタニルオキシフタロシアニン１ｍｏｌに対して１００ｍｍｏｌに代えた以外は、実施例１と同様に感光体を製造した。
【００４１】
実施例５
実施例１のオルトフタロジニトリル５量体を、チタニルオキシフタロシアニン１ｍｏｌに対して３００ｍｍｏｌに代えた以外は、実施例１と同様に感光体を製造した。
【００４２】
実施例６
実施例１のオルトフタロジニトリル５量体を添加後、９６％硫酸でアシッドペースティング処理し、水で洗浄後、乾燥した以外は、実施例１と同様に感光体を製造した。
【００４３】
実施例７
実施例６のオルトフタロジニトリル５量体を、チタニルオキシフタロシアニン１ｍｏｌに対して１０μｍｏｌに代えた以外は、実施例６と同様に感光体を製造した。
【００４４】
実施例８
実施例６のオルトフタロジニトリル５量体を、チタニルオキシフタロシアニン１ｍｏｌに対して１ｍｍｏｌに代えた以外は、実施例６と同様に感光体を製造した。
【００４５】
実施例９
実施例６のオルトフタロジニトリル５量体を、チタニルオキシフタロシアニン１ｍｏｌに対して１００ｍｍｏｌに代えた以外は、実施例６と同様に感光体を製造した。
【００４６】
実施例１０
実施例６のオルトフタロジニトリル５量体を、チタニルオキシフタロシアニン１ｍｏｌに対して３００ｍｍｏｌに代えた以外は、実施例６と同様に感光体を製造した。
【００４７】
比較例１
実施例１のオルトフタロジニトリル５量体を、チタニルオキシフタロシアニン１ｍｏｌに対して５０ｎｍｏｌに代えた以外は、実施例１と同様に感光体を製造した。
【００４８】
比較例２
実施例１のオルトフタロジニトリル５量体を、チタニルオキシフタロシアニン１ｍｏｌに対して４００ｍｍｏｌに代えた以外は、実施例１と同様に感光体を製造した。
【００４９】
比較例３
実施例６のオルトフタロジニトリル５量体を、チタニルオキシフタロシアニン１ｍｏｌに対して５０ｎｍｏｌに代えた以外は、実施例６と同様に感光体を製造した。
【００５０】
比較例４
実施例６のオルトフタロジニトリル５量体を、チタニルオキシフタロシアニン１ｍｏｌに対して４００ｍｍｏｌに代えた以外は、実施例６と同様に感光体を製造した。
【００５１】
上記のようにして得られた感光体の電気特性を、静電気記録紙試験装置（川口電機製作所製、ＥＰＡ−８２００）を用いて測定した。暗所にて感光体をコロトロンにより表面電位−６００Ｖに帯電させ、５秒間暗所に静置して、その間の電位の保持率（％）を測定した。得られた結果を下記表１に示す。
【００５２】
【表１】
0003985209.tif 000002
【００５３】
表１から明らかなように、実施例の感光体はいずれも保持率が高く良好であるが、比較例の感光体はいずれも実施例に比し保持率が低いことがわかる。
【００５４】
【発明の効果】
本発明によれば、感光層中に、光導電材料としてのチタニルオキシフタロシアニンと共に、オルトフタロジニトリル５量体を一定の含有量範囲内で含有させることにより、暗所での帯電保持率に関して良好な特性を有する感光体を提供することができた。
【図面の簡単な説明】
【図１】マトリックス支援レーザー脱離イオン化飛行時間型質量分析法を用いて測定した合成チタニルオキシフタロシアニンのスペクトル図である。
【図２】本発明の一例の負帯電積層型電子写真用感光体の模式的断面図である。
【符号の説明】
１  導電性基体
２  下引き層
３  感光層
４  電荷発生層
５  電荷輸送層
【図１】
0003985209.tif 000003
【図２】
0003985209.tif 000004